【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
透明で寸法安定性で耐溶媒性の芳香族ポリアミドフィルムを製造する方法であって、
（Ａ）極性有機溶媒中で１種または複数の芳香族ジアミンを１種または複数の芳香族二酸ジクロリドと反応させてポリアミドおよび塩酸を得るステップと、
（Ｂ）酸捕捉試薬との反応によって遊離の塩酸を除去するステップと、
（Ｃ）揮発によって、または非溶媒中でのポリアミドの沈澱によって塩化水素反応生成物を除去するステップと
（Ｄ）元のポリアミド溶液または沈殿したポリアミドから調製された溶液に多官能性エポキシドを添加するステップと
（Ｅ）結果として得られた混合物をフィルムに注型するステップと
（Ｆ）フィルムが耐溶媒性になるまでフィルムを加熱するステップと
を含む方法。
【請求項２】
芳香族ジアミンの１つが、２，２’−ビス（トリフルオロメチル）−４，４’−ジアミノビフェニル、２，２’−ビス（トリフルオロメトキシル）−４．４’−ジアミノビフェニル、２，２’−ビス（トリフルオロメチル）−４．４’−ジアミノジフェニルエーテル、１，４−ビス（４−アミノ−２−トリフルオロメチルフェニルオキシル）ベンゼン、４．４’−ビス（４−アミノ−２−トリフルオロメチルフェニルオキシル）ビフェニル、９，９’−ビス（４−アミノフェニル）フルオレン（ｆｌｕｏｒｉｎｅ）、および９，９’−ビス（３−フルオロ−４−アミノフェニルフルオレンを含む群から選択される、請求項１に記載の方法。
【請求項３】
１種または複数の芳香族二酸ジクロリドが、テレフタロイルジクロリド、イソフタロイルジクロリド、２，６−ナフタロイルジクロリド、および４，４−ビフェニルジカルボニルジクロリドを含む群から選択される、請求項１に記載の方法。
【請求項４】
多官能性エポキシドが、ジグリシジル１，２−シクロヘキサンジカルボキシラート、トリグリシジルイソシアヌラート、テトラグリシジル４，４’−ジアミノフェニルメタン、２，２−ビス（４−グリシジルオキシルフェニル）プロパンおよびそのより高分子量の同族体、ノボラックエポキシド、７Ｈ−インデオ［１，２−ｂ：５，６−ｂ’］ビスオキシレンオクタヒドロ（７Ｈ−ｉｎｄｅｏ［１，２−ｂ：５，６−ｂ’］ｂｉｓｏｘｉｒｅｎｅｏｃｔａｈｙｄｒｏ）、ならびにエポキシシクロヘキシルメチル３，４−エポキシシクロヘキサンカルボキシラートを含む群から選択される、請求項１に記載の方法。
【請求項５】
多官能性エポキシドの量がポリアミドの重量に対しておよそ１〜およそ１０重量％である、請求項１に記載の方法。
【請求項６】
加熱するステップが減圧下でまたは不活性雰囲気中で行われ、ここで前記温度はおよそ２８０℃未満であり、加熱時間はおよそ１分超〜およそ３０分未満である、請求項１に記載の方法。
【請求項７】
請求項１に記載の方法に従って製造された透明な耐溶媒性の芳香族ポリアミドフィルム。
【請求項８】
透明な芳香族ポリアミドフィルムであって、
（Ａ）極性有機溶媒に可溶であり、一般式（Ｉ）：
【化１】
2014522894.tif 000001
の繰り返し単位を有する芳香族ポリアミドであって、式中、Ａｒ１は以下の一般構造：
【化２】
2014522894.tif 000002
［式中、ｐは４であり、ｑは３であり、ここで、Ｒ１、Ｒ２、Ｒ３、Ｒ４、Ｒ５は、水素；ハロゲン；アルキル基；置換アルキル基；シアノ基；チオアルキル基、アルコキシ基；置換アルコキシ基；アリール基；置換アリール基；アルキルエステル基；置換アルキルエステル基；およびそれらの組み合わせを含む群から選択され、ここで、Ｇ１は、共有結合；ＣＨ２基；Ｃ（ＣＨ３）２基；Ｃ（ＣＦ３）２基；およびＸがハロゲンを含む群から選択されるＣ（ＣＸ３）２基；ＣＯ基；Ｏ原子；Ｓ原子；ＳＯ２基；Ｓｉ（ＣＨ３）２基；９，９’−ビスフェニレンフルオレン基；置換９，９’−ビスフェニレンフルオレン基；ならびにＺがアリール基、置換アリール基、ビフェニル基、パーフルオロビフェニル基、９，９’−ビスフェニレンフルオレン基、および置換９，９’−ビスフェニレンフルオレン基を含む群から選択されるＯＺＯ基、を含む群から選択される］を含む群から選択され、
Ａｒ２は以下の一般構造：
【化３】
2014522894.tif 000003
［式中、ｐは４であり、ここで、Ｒ６、Ｒ７およびＲ８は、水素；ハロゲン；アルキル基；置換アルキル基；シアノ基；チオアルキル基、アルコキシ基；置換アルコキシ基；アリール基；置換アリール基；アルキルエステル基；置換アルキルエステル基；およびそれらの組み合わせを含む群から選択され、ここで、Ｇ２は、共有結合；ＣＨ２基；Ｃ（ＣＨ３）２基；Ｃ（ＣＦ３）２基；Ｘがハロゲンを含む群から選択されるＣ（ＣＸ３）２基；ＣＯ基；Ｏ原子；Ｓ原子；ＳＯ２基；Ｓｉ（ＣＨ３）２基；９，９’−ビスフェニレンフルオレン基；置換９，９’−ビスフェニレンフルオレン基；ならびにＺがアリール基、置換アリール基、ビフェニル基、パーフルオロビフェニル基、９，９’−ビスフェニレンフルオレン基、および置換９，９’−ビスフェニレンフルオレン基を含む群から選択されるＯＺＯ基、を含む群から選択される］を含む群から選択される、
芳香族ポリアミドと、
（Ｂ）一般構造（ＩＩ）：
【化４】
2014522894.tif 000004
［式中、Ｒは
【化５】
2014522894.tif 000005
を含む群から選択される]、および一般構造（ＩＩＩ）
【化６】
2014522894.tif 000006
[ここで、環式構造は
【化７】
2014522894.tif 000007
を含む群から選択される]、および一般構造（ＩＶ）
【化８】
2014522894.tif 000008
[ここで、ｎ＞１であり、Ｒはアルキルまたは芳香族基である］
を含む群から選択される多官能性エポキシドと、
を含むフィルム。
【請求項９】
ポリアミドが３００℃を超えるＴｇを有する、請求項８に記載のフィルム。
【請求項１０】
多官能性エポキシドが、ポリアミドの重量に対しておよそ１〜およそ１０重量％の間にある、請求項８に記載のフィルム。
【請求項１１】
およそ１０μｍの厚さであり、４００〜７５０ｎｍで８０％を超える透過率を有する、請求項８に記載のフィルム。
【請求項１２】
加熱が、およそ２５０℃〜およそ２８０℃の間で少なくともおよそ１分〜およそ３０分未満の間行われる、請求項８に記載のフィルム。
【請求項１３】
フィルムが基板に接着されている、請求項８に記載のフィルム。
【請求項１４】
基板がおよそ５０μｍを超える厚さのガラスフィルムである、請求項１３に記載のフィルム。
【請求項１５】
平均熱膨張係数が２５℃〜２５０℃の間でおよそ２０ｐｐｍ／℃未満である、請求項８に記載のフィルム。
【請求項１６】
透明な芳香族コポリアミドフィルムであって、
（Ａ）極性有機溶媒に可溶であり、透明フィルムに溶液注型することができる、一般式（Ｉ）および（ＩＶ）：
【化９】
2014522894.tif 000009
の繰り返し単位を有する芳香族コポリアミドであって、式中、Ａｒ１は、以下の一般構造：
【化１０】
2014522894.tif 000010
［式中、ｐは４であり、ｑは３であり、ここで、Ｒ１、Ｒ２、Ｒ３、Ｒ４、Ｒ５は、水素、ハロゲン；アルキル基；置換アルキル基；シアノ基；チオアルキル基、アルコキシ基；置換アルコキシ基；アリール基；置換アリール基；アルキルエステル基；置換アルキルエステル基；およびそれらの組み合わせを含む群から選択され、ここで、Ｇ１は、共有結合；ＣＨ２基；Ｃ（ＣＨ３）２基；Ｃ（ＣＦ３）２基；およびＸがハロゲンを含む群から選択されるＣ（ＣＸ３）２基；ＣＯ基；Ｏ原子；Ｓ原子；ＳＯ２基；Ｓｉ（ＣＨ３）２基；９，９’−ビスフェニレンフルオレン基；置換９，９’−ビスフェニレンフルオレン基；ならびにＺがアリール基または置換アリール基、ビフェニル基、パーフルオロビフェニル基、９，９’−ビスフェニレンフルオレン基、および置換９，９’−ビスフェニレンフルオレン基を含む群から選択されるＯＺＯ基、を含む群から選択される］を含む群から選択され、
Ａｒ２は、以下の一般構造：
【化１１】
2014522894.tif 000011
［式中、ｐは４であり、ここで、Ｒ６、Ｒ７およびＲ８は、水素、ハロゲン；アルキル基；置換アルキル基；シアノ基；チオアルキル基、アルコキシ基；置換アルコキシ基；アリール基；置換アリール基；アルキルエステル基；置換アルキルエステル基；およびそれらの組み合わせを含む基から選択され、ここで、Ｇ２は、共有結合；ＣＨ２基；Ｃ（ＣＨ３）２基；Ｃ（ＣＦ３）２基；Ｘがハロゲンを含む群から選択されるＣ（ＣＸ３）２基；ＣＯ基；Ｏ原子；Ｓ原子；ＳＯ２基；Ｓｉ（ＣＨ３）２基；９，９’−ビスフェニレンフルオレン基；置換９，９’−ビスフェニレンフルオレン基；ならびにＺがアリール基または置換アリール基、ビフェニル基；パーフルオロビフェニル基；９，９’−ビスフェニレンフルオレン基；および置換９,９’−ビスフェニレンフルオレン基を含む群から選択されるＯＺＯ基、を含む群から選択される］を含む群から選択され、
Ａｒ３は、以下の：
【化１２】
2014522894.tif 000012
［式中、ｔは０〜３であり、ｑは０〜４であり、ｓは０〜４であり、ここで、Ｒ９、Ｒ１０、Ｒ１１は、水素、ハロゲン；アルキル基；置換アルキル基；シアノ基；チオアルキル基、アルコキシ基；置換アルコキシ基；アリール基；置換アリール基；アルキルエステル基；および置換アルキルエステル基；ならびにそれらの組み合わせを含む群から選択され、ここで、Ｇ３は、共有結合；ＣＨ２基；Ｃ（ＣＨ３）２基；Ｃ（ＣＦ３）２基；Ｘがハロゲンを含む群から選択されるＣ（ＣＸ３）２基；ＣＯ基；Ｏ原子；Ｓ原子；ＳＯ２基；Ｓｉ（ＣＨ３）２基；９，９’−ビスフェニレンフルオレン基；置換９，９’−ビスフェニレンフルオレン基；ならびにＺがアリール基、置換アリール基、ビフェニル基、パーフルオロビフェニル基、９，９’−ビスフェニレンフルオレン基、および置換９，９’−ビスフェニレンフルオレン基を含む群から選択されるＯＺＯ基、を含む群から選択される］を含む群から選択される、
芳香族コポリアミドと、
（Ｂ）一般構造（ＩＩ）：
【化１３】
2014522894.tif 000013
［式中、Ｒは
【化１４】
2014522894.tif 000014
を含む群から選択される]、および一般構造（ＩＩＩ）：
【化１５】
2014522894.tif 000015
[ここで、環式構造は
【化１６】
2014522894.tif 000016
を含む群から選択される]、および一般構造（ＩＶ）：
【化１７】
2014522894.tif 000017
[ここで、ｎ＞１であり、Ｒはアルキルまたは芳香族基である］
を含む群から選択される多官能性エポキシドと、
を含むフィルム。
【請求項１７】
コポリアミドが構造（Ｉ）および（ＩＩ）を有する複数の繰り返し単位を含む、請求項１６に記載のフィルム。
【請求項１８】
コポリアミドが少なくとも１個のカルボキシル基を含む、およそ１〜およそ１０モル％の繰り返し単位を含む、請求項１６に記載のフィルム。
【請求項１９】
コポリアミドが３００℃を超えるＴｇを有する、請求項１６に記載のフィルム。
【請求項２０】
多官能性エポキシドの量が、コポリアミドの重量に対しておよそ１〜およそ１０重量％の間にある、請求項１６に記載のフィルム。
【請求項２１】
フィルム厚さがおよそ４μｍより大きい、請求項１６に記載のフィルム。
【請求項２２】
およそ１０μｍの厚さであり、４００〜７５０ｎｍで８０％を超える透過率を有する、請求項２１に記載のフィルム。
【請求項２３】
フィルムが基板に接着されており、フィルムの厚さがおよそ４μｍを超える、請求項２１に記載のフィルム。
【請求項２４】
前記基板がおよそ５０μｍを超える厚さのガラスフィルムである、請求項２３に記載のフィルム。
【請求項２５】
平均熱膨張係数が２５℃〜２５０℃の間でおよそ２０ｐｐｍ／℃未満である、請求項１６に記載のフィルム。